(57)【要約】【課題】  ＰＥＴフィルムやＴＡＣフィルムを用い、それを補完するためのハードコート層およびそれを積層するためのプライマー層などの積層による光学フィルムとしての課題（耐熱性、界面接着性、干渉縞、光学異方性）が無く、機能付与のための多工程によるコストアップなどを解決した自己支持性を有する光学用に好適な単独フィルムを提供する。【解決手段】  ビニルエステル組成物１００重量部に対し、多官能アクリレート５〜５０重量部と、オリゴヒドロキシケトン系開始剤０．５〜１０重量部とを含有する液状活性線硬化性組成物を用いてなる透明架橋フィルム。【選択図】なし【特許請求の範囲】
【請求項１】
ビニルエステル組成物１００重量部に対し、多官能アクリレート５〜５０重量部と、オリゴヒドロキシケトン系開始剤０．５〜１０重量部とを含有する液状活性線硬化性組成物を架橋させた透明架橋フィルム。
【請求項２】
リターデーションが５ｎｍ以下である請求項１に記載の透明架橋フィルム。
【請求項３】
前記ビニルエステル組成物が、ビスフェノール型または脂環式のエポキシ化合物と、アクリル酸またはメタクリル酸とをエステル化反応させて得られるビニルエステル組成物である請求項１または２に記載の透明架橋フィルム。
【請求項４】
前記オリゴヒドロキシケトン系開始剤が、分子量４００以上１０５００以下で活性線照射によりラジカルを発生する成分を含む請求項１〜３のいずれかに記載の透明架橋フィルム。
【請求項５】
前記オリゴヒドロキシケトン系開始剤が、式（１）に示される構造であり、ｎの値が２から５０である活性線照射によりラジカルを発生する成分を含む請求項１〜４のいずれかに記載の透明架橋フィルム。
【化１】
2009040881.tif 000006
【請求項６】
ガラス転移点温度が１２０℃以上であることを特徴とする請求項１〜５のいずれかに記載の透明架橋フィルム。
【請求項７】
破断伸度が３％以上３０％以下である請求項１〜６のいずれかに記載の透明架橋フィルム。
【発明の詳細な説明】
【技術分野】
【０００１】
本発明は、透明架橋フィルムに関し、更に詳しくは本発明のフィルムは自己支持性を有し、光学用フィルムとして好適な透明性、高いガラス転移点温度、更には表面硬度、光学等方性に優れた透明架橋フィルムに関するものである。
【背景技術】
【０００２】
ポリエステルフィルム（ＰＥＴ、ＰＥＮ等）、ポリカーボネートフィルム（ＰＣ）、ポリメチルメタクリレートフィルム（ＰＭＭＡ）、トリアセチルセルロールフィルム（ＴＡＣ）、非晶性ポリオレフィンフィルム（非晶ＰＯ）などの透明プラスチックフィルムは、ガラスと比べて、軽量・割れにくい・曲げられるといった好適な性質を有する一方で、フィルム表面の硬度が低く、また耐摩耗性も不足しているため、他の固い物質との接触、引っ掻きなどにより表面に損傷を受けやすく商品価値を著しく低下させたり、使用不可能となる場合がある。
【０００３】
このため、上記の基材フィルム上に耐擦傷性や耐摩耗性に優れたハードコート層を設ける方法が知られており、ハードコートフィルムとして汎用的に利用されている。しかしながら、光学フィルムの代表的用途である液晶ディスプレイパネル（ＬＣＤ）、プラズマディスプレイパネル（ＰＤＰ）等の各種ディスプレイ用フィルムとして使用する場合には、次の様な課題が挙げられる。（１）設けたハードコート層と基材フィルムとの屈折率差が原因となり、虹色のむら（干渉縞）が発生する。（２）光源からの熱、加工中の熱などに起因する変形などによる商品価値低下の問題がある。
【０００４】
前者の干渉縞は基材とハードコート層との屈折率差が原因となり、界面で反射する光の干渉により、３波長蛍光灯下で観察すると虹彩状反射が観察される現象で、ディスプレイ用途に用いる場合には視認性を低下させるひとつの原因となっている。
【０００５】
この現象を改善する手段として、基材とハードコート層の屈折率差を小さくする方法がある。この方法として、基材とハードコート層の間に、両者の中間の屈折率をもつプライマー層を設けるという方法が提案されている。この方法では、中間層を設けても屈折率が段階的に変化するに過ぎず、干渉縞は低減しても無くなるまでには至らない。また中間層を設ける工程が必要となるためコスト高になるという問題もあった。（特許文献１参照）
【０００６】
その他の改善方法として、基材フィルムを溶解する溶剤を用いてハードコート剤を塗布し、基材を溶解または膨潤させることで反射界面レスとして干渉縞を低減する方法（特許文献２）などが提案されている。
【０００７】
しかしながら、基材フィルムを溶解、膨潤させる方法では、適用できる樹脂が限定され高度に二軸配向したポリエステルフィルムなどではオルトクロロフェノールのような特殊な溶剤に限定され、作業環境が極めて悪い。また、干渉縞の低減ができてもヘイズが高くなりディスプレイ用途などで求められる低いヘイズを得ることができず、視認性の悪いものになったりする。
【０００８】
また、後者の熱による劣化は、基材フィルムのガラス転移点温度向上により改善することが知られている。耐熱性については、例えばアクリル樹脂フィルムの耐熱性を改良する目的で、グルタル酸無水物単位を有するフィルム（特許文献３および特許文献４参照）が開示されている。
しかしながら単一フィルムであって高い耐熱性と表面硬度、光学等方性、更には自己支持性を有する透明フィルムは未だ提案されておらず、本フィルムの開発は偏向板保護フィルム、反射防止フィルム、拡散フィルム、集光フィルムなどの広範囲の光学用フィルムとして好適に使用できるものとなる。
【特許文献１】特開２０００−１１１７０６号公報
【特許文献２】特開２００３−２０５５６３号公報
【特許文献３】特開平７−２６８０３６号公報
【特許文献４】特開２００４−２７１１号公報
【発明の開示】
【発明が解決しようとする課題】
【０００９】
本発明は、従来技術における上記の欠点、具体的には単独で自己支持性を有し、高耐熱性、表面硬度に優れ、かつ光学等方性に優れた透明フィルムを提供することにある。
【課題を解決するための手段】
【００１０】
かかる目的を達成するため本発明者らは鋭意研究を重ねた結果、以下の手段により、目的を達成しうることを見いだしたものである。
即ち、本発明は、
（１）ビニルエステル組成物１００重量部に対し、多官能アクリレート５〜５０重量部と、オリゴヒドロキシケトン系開始剤０．５〜１０重量部とを含有する液状活性線硬化性組成物を架橋させた透明架橋フィルムであり、
（２）リターデーションが５ｎｍ以下であり、
（３）前記ビニルエステル組成物が、ビスフェノール型または脂環式のエポキシ化合物と、アクリル酸またはメタクリル酸とをエステル化反応させて得られるビニルエステル組成物であり、
（４）前記オリゴヒドロキシケトン系開始剤が、分子量４００以上１０５００以下の活性線照射によりラジカルを発生する成分を含み、
（５）前記オリゴヒドロキシケトン系開始剤が、式１に示される構造であり、ｎの値が２から５０である活性線照射によりラジカルを発生する成分を含み、
【化２】
2009040881.tif 000002
（６）ガラス転移点温度が１２０℃以上であり、
（７）破断伸度が３％以上３０％以下であることを特徴とする透明架橋フィルムに関するものである。
【発明の効果】
【００１１】
本発明の透明架橋フィルムは、上記の構成にすることにより、単独フィルムとして自己支持性を有し、かつ十分な表面硬度を有するため、表面硬度化層を積層する必要がなく、耐熱性が高いために熱劣化による変形などが殆ど無く、干渉縞レスであり、更には光学的に等方性であるという効果を奏する。
【発明を実施するための最良の形態】
【００１２】
以下、本発明の透明架橋フィルムについて実施の形態について具体的に述べる。
本発明の透明架橋フィルムは、ビニルエステル組成物を主たる構成成分とし、副成分として３官能以上の多官能アクリレート、必要に応じて２官能以下のアクリレートを用いてなるフィルムである。
【００１３】
ここで、ビニルエステル組成物（ａ）とは、エポキシ基の開環反応により生成した２級水酸基と、（メタ）アクリロイル基とを同一分子中に共有する一連のオリゴアクリレートをビニルエステルと定義し、本発明において好適に用いられるビニルエステル組成物（ａ）は、ビスフェノール型または脂環式のエポキシ化合物と、アクリル酸またはメタクリル酸とをエステル化反応させて得られるものである。ビスフェノール型または脂環式エポキシ化合物としては、以下の様なものが例示できる。
【００１４】
ビスフェノールＡとエピクロルヒドリンとの反応物、ビスフェノールＦとエピクロルヒドリンとの反応物、水素化ビスフェノールＡとエピクロルヒドリンとの反応物、シクロヘキサンジメタノールとエピクロルヒドリンとの反応物、ノルボルナンジアルコールとエピクロルヒドリンとの反応物、テトラブロモビスフェノールＡとエピクロルヒドリンとの反応物、トリシクロデカンジメタノールとエピクロルヒドリンとの反応物、アリサイクリックジエポキシアジペート、アリサイクリックジエポキシカーボネート、アリサイクリックジエポキシアセタール、アリサイクリックジエポキシカルボキシレート等である。
【００１５】
次に本発明の第２の成分である多官能アクリレートとは一分子中に、３（より好ましくは４または５）個以上の（メタ）アクリロイルオキシ基を有する組成物であって具体的な例としては、ペンタエリスリトールトリ（メタ）アクリレート、ペンタエリスリトールテトラ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリメチロールプロパントリ（メタ）アクリレート、ペンタエリスリトールトリアクリレートヘキサンメチレンジイソシアネートウレタンポリマーなどを用いることができる。これらの組成物は、１種または２種以上を混合して使用することができる。
【００１６】
また、市販されている多官能アクリル系組成物としては三菱レイヨン株式会社；（商品名”ダイヤビーム”シリーズなど）、長瀬産業株式会社；（商品名”デナコール”シリーズなど）、新中村株式会社；（商品名”ＮＫエステル”シリーズなど）、大日本インキ化学工業株式会社；（商品名”ＵＮＩＤＩＣ”など）、東亜合成化学工業株式会社；（”アロニックス”シリーズなど）、日本油脂株式会社；（”ブレンマー”シリーズなど）、日本化薬株式会社；（商品名”ＫＡＹＡＲＡＤ”シリーズなど）、共栄社化学株式会社；（商品名”ライトエステル”シリーズなど）などを挙げることができ、これらの製品を利用することができる。
【００１７】
これらの多官能アクリレートはフィルムの表面硬度を向上させるのに有効である。多官能アクリレートの配合量は、上記のビニルエステル組成物１００重量部に対し、５〜５０重量部、好ましくは１０〜３０重量部、更に好ましくは１５〜２５重量部である。多官能アクリレートの配合量が５重量部未満では表面硬度が不足し、５０重量部を越える場合にはフィルムの伸度が低下してもろさが発現し自己支持性に問題が生じる。
本発明の透明架橋フィルムの表面硬度は耐擦傷性の点から鉛筆硬度でＨ以上、好ましくは２Ｈ以上である。
【００１８】
また、上記のビニルエステル組成物、多官能アクリレートの混合物以外に以下のような２官能以下のアクリレート化合物を本発明の効果を阻害しない範囲内で低粘度化などの目的で使用することができる。
【００１９】
アリルエステルモノマ−：オルソフタル酸ジアリル、イソフタル酸ジアリル、テレフタル酸ジアリル、１，４−シクロヘキサンジカルボン酸ジアリル、コハク酸ジアリル。
【００２０】
アクリル酸エステルモノマー及びメタクリル酸エステルモノマー：メチルメタクリレート、イソブチルメタクリレート、２−エチルヘキシルメタクリレート、２−ヒドロキシルエチルメタクリレート、２−ヒドロキシプロピルメタクリレート、ビスフェノールＡのＥＯ付加物ジメタクリレート、ビスフェノールＡのＥＯ付加物ジアクリレート、ポリエチレングリコールジメタクリレート、ポリエチレングリコールジアクリレート、１，６−ヘキサンジオールジアクリレート、フェノキシエチルメタクリレート、イソボルニルメタクリレート、ベンジルメタクリレート、シクロヘキシルメタクリレート、ジシクロペンテニルオキシエチルアクリレート、ジシクロペンテニルオキシエチルメタクリレート、トリメチロールプロパンジアクリレート、トリメチロールプロパンジメタクリレート、グリセリンジアクリレート、グリセリンジメタクリレート、グリセリンジメタクリレート、２，６−ジブロム−４−ｔｅｒｔ−ブチルフェニルアクリレート、各種のウレタンアクリレート、エポキシアクリレート。
【００２１】
次に光重合開始剤について説明する。
オリゴヒドロキシケトン系光重合開始剤とは、例えば、下記式（１）で表される化合物であり、その繰り返し単位数ｎは２〜５０である。オリゴヒドロキシケトン系光重合開始剤は１分子中に複数のラジカルを発生部位をもつ。
【化３】
2009040881.tif 000003
【００２２】
本発明において使用可能なオリゴヒドロキシケトン系光重合開始剤としては、好ましくは分子量４００以上１０５００以下の活性線照射により複数のラジカルを発生する点を有する成分を含む組成物であり、例えば、式（１）（ここで、Ｒ２およびＲ３は炭素数１〜５のアルキル基であり、Ｒ１はフェニレン基、ビフェニレン基等の２価の芳香族基であり、ｎは２〜５０、好ましくは２〜２０の整数である）で表される化合物を用いることができる。
【００２３】
式（１）中、炭素数１〜５のアルキル基としては、例えばメチル基、エチル基、ｎ−プロピル基、ｉ−プロピル基、ｎ−ブチル基、ｔ−ブチル基、ｎ−ペンチル基、ｉ−ペンチル基等を挙げることができる。これらのうち、炭素数１〜３のアルキル基が好ましく、更には、２−ヒドロキシ−２−メチル−１−［４−（１−メチルビニル）フェニル］プロパノン重合体を含むことが好ましい。これらの市販品としては、ＥＳＡＣＵＲＥ  ＫＩＰ１５０、ＥＳＡＣＵＲＥ  ＫＫ、ＥＳＡＣＵＲＥ  ７５ＬＴ、ＥＳＡＣＵＲＥ  ＫＩＰ１００Ｆ、ＥＳＡＣＵＲＥ  ＫＩＰＩＴ、ＥＳＡＣＵＲＥ  ＫＴＯ４６（以上ＬＡＭＢＥＲＴＩ社製）等をあげることができる。また必要に応じて増感剤などを使用することができる。
【００２４】
これらオリゴヒドロキシケトン系光重合開始剤の使用量は、ビニルエステル組成物１００重量部に対し０.５〜１０重量部であり、好ましくは２〜６重量部、より好ましくは３〜５重量部である。オリゴヒドロキシケトン系光重合開始剤の使用量が１０重量部を超えると、樹脂液の硬化特性や硬化物の物性、樹脂液の取り扱い等に悪影響を及ぼすことがあり、０.５重量部未満では、硬化速度が遅くなったり、硬化不良となる場合があり生産性が低下する。
【００２５】
本発明の透明架橋フィルムは、示差走査熱量測定におけるガラス転移点温度が１２０℃以上であることが好ましく、さらに好ましくは１３０℃以上であって、かつ鉛筆硬度がＨ以上であるのが望ましい。このため、上記の光重合開始剤をビニルエステル組成物１００重量部に対し０．５〜１０重量部の添加量範囲とするのが好適である。
【００２６】
ガラス転移点温度とは、一般には高分子物質を加熱した場合にガラス状の硬い状態からゴム状に変わる温度をガラス転移点(温度)という。本発明では、ＪＩＳ  Ｋ  ７１２１に従い、示差走査熱量計（ＤＳＣ）を用い、ガラス転移点温度を測定する。
【００２７】
光重合開始剤の構造がオリゴヒドロキシケトン系ではない場合には、透明架橋フィルムの示差走査熱量測定でのガラス転移点温度が十分高くならないため、熱によるフィルムの変形、劣化が発生しやすく画像のゆがみが生じたり、加工性を低下させる。ガラス転移点温度は光学用途に適用する場合には可能な限り高い方が好ましく、装置や使用環境から発生する熱に晒された状態で長時間変化しないことが望ましい。
【００２８】
本発明の透明架橋フィルムの破断伸度は、３％以上３０％以下であることが望ましい。破断伸度が３％未満の場合には、フィルムの自己支持性が低下し、ハンドリングが困難となる場合がある。また、破断伸度が３０％を越える場合は表面硬度の低下が起こる可能性が高い。これらのことから、破断伸度と自己支持性、表面硬度のバランスと取ることが肝要である。
【００２９】
本発明に用いられる透明架橋フィルムを構成する上記ビニルエステル組成物、多官能アクリレート、光重合開始剤を含有する液状活性線硬化性組成物は、溶剤で希釈して用いても良いし、無溶剤とすることもできる。溶剤は、単独あるいは２種以上を混合して用いることもできる。光重合開始剤のフィルム内での均一分散性、および塗工時の作業性の向上、フィルムの平滑性、厚みのコントロール等を容易にするために有機溶剤を含むことが好ましい。特に製膜時の剪断力を軽減し、一方向への配向を緩和させるために有機溶剤を使用して低粘度で製膜することがフィルムの屈折率の等方性の点で好ましい。また紫外線によって硬化させる場合には紫外線照射を窒素雰囲気下で行うのが効率的であり、好ましい。
【００３０】
以下に具体的な製膜方法を例示するが必ずしもこれに限定されるものではない。上記液状活性線硬化性組成物を、フィルム、金属板、回転する鏡面ドラム上、あるいは無端の駆動ベルトなどの基材上に流延し、必要に応じて溶剤を乾燥後、紫外線を照射して架橋硬化し、得られたフィルムを鏡面ドラム、もしくは該ベルトから連続的に剥離し巻き取る方法が好ましい。この方法を用いる場合、フィルム、金属板、ドラムおよびベルトといった基材の表面は硬化後のフィルムの剥離応力を軽減し、かつフィルムの等方性を維持するためにシリコーン、フッ素化合物などにより表面に離型処理されたものを用いるのが好ましい。
【００３１】
本発明で用いられる透明架橋フィルムの厚みは、機械的強度やハンドリング性などの点から、好ましくは５〜３００μｍ、より好ましくは２０〜１５０μｍである。
【００３２】
また、本発明の透明架橋フィルム中には、本発明の効果を阻害しない範囲内で各種の添加剤や樹脂組成物、架橋剤などを含有しても良い。例えば酸化防止剤、耐熱安定剤、紫外線吸収剤、有機、無機の粒子（例えば例えばシリカ、コロイダルシリカ、アルミナ、アルミナゾル、カオリン、タルク、マイカ、炭酸カルシウム、硫酸バリウム、カーボンブラック、ゼオライト、酸化チタン、金属微粉末など）、顔料、染料、帯電防止剤、核剤、アクリル樹脂、ポリエステル樹脂、ウレタン樹脂、ポリオレフィン樹脂、ポリカーボネート樹脂、アルキッド樹脂、エポキシ樹脂、尿素樹脂、フェノール樹脂、シリコーン樹脂、ゴム系樹脂、ワックス組成物、メラミン系架橋剤、オキサゾリン系架橋剤、メチロール化、アルキロール化された尿素系架橋剤、アクリルアミド、ポリアミド、エポキシ樹脂、イソシアネート化合物、アジリジン化合物、各種シランカップリング剤、各種チタネート系カップリング剤などを挙げることができる。
【００３３】
本発明の透明架橋フィルムは、リターデーションが５ｎｍ以下、好ましくは３ｎｍ以下、更に好ましくは１．５ｎｍ以下であるのが望ましい。これにより、光学的に等方である特性を有することができる。本発明においては、光学的等方性の指標としてリターデーションを用いる。
【００３４】
ここでいうリターデーションとは、フィルム面内のリターデーション（Ｒｅ）、およびフィルム厚み方向のリターデーション（Ｒｔｈ）の両方を表し、フィルムの主屈折率をｎｘ（面内幅方向）、ｎｙ（面内長手方向）、ｎｚ（厚み方向）とし、フィルムの厚さをｄ（ｎｍ）とすると、Ｒｅ＝｜ｎｘ−ｎｙ｜×ｄ、Ｒｔｈ＝｜（ｎｘ＋ｎｙ）／２−ｎｚ｜×ｄで求めたものである。
【００３５】
かかるＲｅ、Ｒｔｈは、市販の自動複屈折計（例えば王子計測社製、「ＫＯＢＲＡ−２１ＡＤＨ」）を用いて測定することができる。
【００３６】
このようなフィルムを得るためには、該液状活性線硬化性組成物を、回転するドラム上、あるいは無端の駆動ベルトに流延して紫外線を照射して硬化させ、得られたフィルムをドラム、もしくは該ベルトから連続的に剥離し巻き取る製膜方法において過剰な応力をかけないようにすることが重要である。剥離などの際にフィルムに過剰な応力が作用するとフィルム面内に分子配向を生じ、レターデーションが大きくなるため、ドラムやベルトの表面に低応力で剥離可能な処理を施すのが有効である。具体的には低い張力で巻き取る若しくは、ゆっくりと巻き取るといった方法で剥離する。なお、基材の表面処理はシリコーンやフッ素化合物による処理が好ましい。
【００３７】
上記組成物を製膜するときの塗布手段としては、各種の塗布方法、例えば、リバースコート法、グラビアコート法、コンマコート法、ロッドコート法、バーコート法、ダイコート法、スプレーコート法などを用いることができる。
【００３８】
本発明の透明架橋フィルムは、表面硬度、透明性、耐熱性、光学等方性に優れた自己支持性を有する単独フィルムであり、反射防止フィルム、偏向板保護フィルム、電磁波シールドフィルム、拡散フィルム、プリズムフィルムなどの光学用フィルム部材、銘板、化粧板などの基材フィルムとして好適に使用することができる。
【００３９】
［特性の測定方法および効果の評価方法］
本発明における特性の測定方法および効果の評価方法は次のとおりである。特に断りのない限り、３枚のサンプルの測定値の平均値を各測定における値とする。
【００４０】
（１）光学的等方性
王子計測機器（株）製の自動複屈折計ＫＯＢＲＡ−２１ＡＤＨ若しくはこれの同等品を用い、低位相差モードでサンプル中央部を測定する。測定波長は５９０ｎｍとし、遅相軸を固定して、入射角を０°から５０°まで１０°ごとに変更して位相差の入射角依存性を測定する。入射角０°の値を面内位相差（Ｒｅ）とし、厚み方向位相差（Ｒｔｈ）の算出には、入射角０°および４０°の測定値を用いる。
【００４１】
（２）鉛筆硬度
ＨＥＩＤＯＮ（新東科学株式会社製）若しくはこれの同等品を用いてＪＩＳ  Ｋ−５４００（１９９０）に従って測定荷重５００ｇで測定する。
【００４２】
（３）耐熱性  
パーキンエルマー社製ＤＳＣ（ｄｉｆｆｅｒｅｎｔｉａｌ  ｓｃａｎｎｉｎｇ  ｃａｌｏｒｉｍｅｔｅｒ）若しくはこれの同等品によって、試料１０ｍｇ、昇温速度２０℃／分で行い、ガラス転移温度を測定する。このガラス転移温度を耐熱性の指標とする。
１２０℃以上を合格とした。
【００４３】
（４）自己支持性
２５℃６５％ＲＨにおいて１８０度に折り曲げた時にフィルムが破断するかどうかで判断する。３枚のサンプルフィルム全てが破断しない場合は自己支持性ありとする。
【００４４】
（５）破断伸度
２５℃、６５％ＲＨ下で株式会社オリエンテック製  引張試験機若しくはこれの同等品を用い、ＪＩＳ  Ｋ  ７１２７法に従って試験を行い、フィルムが破断した時の歪み（伸び率）を求めて破断伸度とする。
【００４５】
（６）分子量測定方法
マトリックス支援イオン化−時間型質量分析計（ＡＸＩＭＡ−ＣＦＲ、島津製作所製）若しくはこれの同等品を用い分子量測定を行う。
【００４６】
（７）干渉縞の有無
干渉縞の評価は、以下に方法に従いサンプルにハードコート層を積層した状態で評価を行った。まず、サンプルの片面に、厚みが約５μｍとなるようにハードコート層を設けた。ハードコート層は、ハードコート塗料（ＪＳＲ社製  Ｚ７５２８  濃度５０％若しくはこれの同等品）を＃１０のメタリングバーを用いて、薄膜を形成し、９０℃にしたオーブンに入れ１分間熱処理を行った後、高圧水銀灯一灯（１２０Ｗ）を備えた、コンベアー式ＵＶ照射装置に、５ｍ／ｍｉｎの速度で一度通し紫外線照射を行う。このようにしてハードコート層が積層されたサンプルを得る。
【００４７】
さらに、裏面の反射の影響をなくすために、裏面（ハードコート層面の反対面）を２４０番のサンドペーパーで粗面化した後、黒色マジックインキ（登録商標）にて着色して調整したサンプルを、暗室にて、３波長蛍光灯（ナショナル  パルック  ３波長形昼白色（Ｆ．Ｌ  1５ＥＸ−Ｎ  １５Ｗ）若しくはこれの同等品）の直下３０ｃｍに置き、視点を変えながらサンプルを目視したときに、虹彩模様が視認できるか否かで評価する。３枚のサンプルのうち最も低い評価を用いる。
・虹彩模様がみえない          ：  Ａランク
・非常に弱い虹彩模様が見える  ：  Ｂランク
・弱い虹色模様が見える        ：  Ｃランク
・強い虹色模様がはっきり見える：  Ｄランク。
【００４８】
（８）全光線透過率
ＪＩＳ  Ｋ  ７１０５法に従って試験を行う。なお、全光線透過率については１０枚のサンプルの平均値とする。
【００４９】
（９）ヘイズ
ＪＩＳ  Ｋ  ７１０５法に従って試験を行う。
【実施例】
【００５０】
次に、実施例に基づいて本発明を説明するが、本発明は必ずしもこれらに限定されるものではない。
（塗剤の調整）
（塗剤１：ビニルエステル組成物）
温度計、撹拌装置、分留コンデンサー、ガス導入管を取り付けた１Ｌのフラスコに、ビスフェノールＡジエポキシ化合物  ３７４．４ｇ（１．２０モル）、メタクリル酸  ２０６．４ｇ（２．４モル）、オクチル酸クロム  １．５ｇ、亜リン酸０．１５ｇ、ハイドロキノン０．２ｇを加え、窒素ガスを吹き込みながら１２０〜１２５℃で２時間反応を行った。酸価１１．０となった段階で、フラスコ内組成物を金属製バットに注入し、冷却したところ無色透明なビニルエステル組成物が得られた。
【００５１】
（塗剤２：多官能アクリレート）  
多官能アクリレートとしてＤＰＨＡ（ジペンタエリスリトールヘキサアクリレート：日本化薬（株）製：固形分１００％）を用いた。
【００５２】
（塗剤３：その他のアクリレート）
反応希釈剤として１，６−ヘキサンジオールジアクリレート（固形分１００％）を用いた。
【００５３】
（光開始剤１：オリゴヒドロキシケトン系光重合開始剤）
２−ヒドロキシ−２−メチル−１−［４−（１−メチルビニル）フェニル］プロパノン重合体（ＥＳＡＣＵＲＥ  ＫＩＰ１５０：ＬＡＭＢＥＲＴＩ製）を用いた。
【００５４】
（光開始剤２：ヒドロキシケトン系光重合開始剤）
１−ヒドロキシ−シクロヘキシル−フェニルケトン（“イルガキュア１８４”：長瀬産業（株）製）を用いた。
上記の材料を表１に示す混合比率（固形分重量比）で混合して塗布液とした。
【表１】
2009040881.tif 000004
【００５５】
（製膜方法）
調合塗液をフッ素処理金属板上へアプリケーターを用いて塗工後、照射強度が８００ｍＪ／ｃｍ２となる紫外線を照射して樹脂組成物を硬化させ、金属板から剥離してフィルムを得た。なおフィルム厚みは５０μｍとした。
上記の方法によって作成したフィルムの評価結果を表２に示す。
【００５６】
【表２】
2009040881.tif 000005
【００５７】
表２から明らかなようにも、オリゴヒドロキシケトン系光重合開始剤あるいはオリゴヒドロキシケトン系ではない光重合開始剤の配合量が少ない場合（比較例１および３）では調合塗液は硬化しなかった。また、本発明の範囲を越えて、多量に配合した場合（比較例２および６）では表面硬度、透明性に劣り、ガラス転移点温度も不十分なものであった。これに対して、オリゴヒドロキシケトン系光重合開始剤が本発明の範囲にある場合（実施例１〜３）では表面硬度、自己支持性、透明性、光学等方性のバランスの良いフィルムであった。
【００５８】
しかしながら、オリゴヒドロキシケトン系ではない光重合開始剤を用いた場合（比較例３〜６）、ガラス転移点温度および破断伸度が不十分であった。これに対し、オリゴヒドロキシケトン系光重合開始剤を用いた場合（実施例１および２）、ではガラス転移点温度は１２０℃を越え、破断伸度もオリゴヒドロキシケトン系ではない光重合開始剤を用いた場合より大きかった。
【００５９】
また、多官能アクリレートの量が本発明の範囲に満たない場合（比較例７）では表面硬度が不十分となり、多官能アクリレートの量が本発明の範囲を超える場合（比較例８）には自己支持性が不十分で折り曲げにより破壊した。
【００６０】
表２に示すようにそれぞれの組成物が本発明の範囲にある場合（実施例１〜３）には、自己支持性に優れ、ガラス転移点温度が高く、硬度、透明性に優れたものであった。
【産業上の利用可能性】
【００６１】
本発明の透明架橋フィルムは、光学用フィルムとして満足しうる透明性、耐熱性、表面硬度に優れ、かつ光学的等方性がある単独フィルムとして自己支持性に優れたものであり、各種ディスプレイの基材フィルムとして好適に用いることができる。